(57)【要約】【課題】材料の制約を無くすことができ、低コスト化や所望の物性を獲得可能な半導体基板構造体及びこの半導体基板構造体を備えるパワー半導体装置を提供する。【解決手段】基板（１０、１０ＳＢ）、基板（１０、１０ＳＢ）と接合されるシリコンカーバイドエピタキシャル成長層１２とを備え、基板（１０、１０ＳＢ）とシリコンカーバイドエピタキシャル成長層１２は、常温接合若しくは拡散接合により接合される。基板（１０、１０ＳＢ）は、シリコンカーバイド焼結体、カーボン、若しくはグラファイトを備え、接合界面層１４を介して接合されていても良い。接合界面層１４は、金属層、アモルファスＳｉＣを備えていても良い。【選択図】図３
2019210161.tif 000002
【特許請求の範囲】
【請求項１】
基板と、
前記基板と接合されるエピタキシャル成長層と
を備え、
前記基板と前記エピタキシャル成長層は、常温接合により接合される、半導体基板構造体。
【請求項２】
基板と、
前記基板と接合されるエピタキシャル成長層と
を備え、
前記基板と前記エピタキシャル成長層は、拡散接合により接合される、半導体基板構造体。
【請求項３】
前記エピタキシャル成長層は、ＩＶ族元素半導体、ＩＩＩ―Ｖ族化合物半導体、及びＩＩ−ＶＩ族化合物半導体の群から選ばれる少なくとも１種類もしくは複数種類を含む、請求項１または２に記載の半導体基板構造体。
【請求項４】
前記エピタキシャル成長層は、シリコンカーバイド、窒化ガリウム、シリコン、窒化アルミニウム、及び酸化ガリウムの群から選ばれる少なくとも１種類もしくは複数種類を含む、請求項１または２に記載の半導体基板構造体。
【請求項５】
前記基板は、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を含む、請求項１〜４のいずれか１項に記載の半導体基板構造体。
【請求項６】
前記焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を含む、請求項５に記載の半導体基板構造体。
【請求項７】
前記焼結体は、シリコンカーバイド、窒化ガリウム、シリコン、窒化アルミニウム、及び酸化ガリウムの群から選ばれる少なくとも１種類もしくは複数種類の焼結体を含む、請求項５に記載の半導体基板構造体。
【請求項８】
前記基板は、焼結体を備え、
前記基板と前記エピタキシャル成長層は、接合界面層を介して接合される、請求項１または２に記載の半導体基板構造体。
【請求項９】
前記焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を含む、請求項８に記載の半導体基板構造体。
【請求項１０】
前記焼結体は、シリコンカーバイド、窒化ガリウム、シリコン、窒化アルミニウム、及び酸化ガリウムの群から選ばれる少なくとも１種類もしくは複数種類の焼結体を含む、請求項８に記載の半導体基板構造体。
【請求項１１】
前記接合界面層は、金属層を備える、請求項８に記載の半導体基板構造体。
【請求項１２】
前記金属層は、Ａｌ、Ｃｏ、Ｎｉ、Ｎｂ、Ｍｏ、Ｒｕ、Ｒｈ、Ｐｄ、Ａｇ、Ｔａ、Ｗ、Ｒｅ、Ｏｓ、Ｉｒ、Ｐｔ、及びＡｕの群から選ばれる少なくとも１種類もしくは複数種類を含む、請求項１１に記載の半導体基板構造体。
【請求項１３】
前記接合界面層は、ＩＶ族元素半導体、ＩＩＩ―Ｖ族化合物半導体、及びＩＩ−ＶＩ族化合物半導体の群から選ばれる少なくとも１種類もしくは複数種類のアモルファスを含む、請求項８に記載の半導体基板構造体。
【請求項１４】
前記接合界面層は、シリコンカーバイド、窒化ガリウム、シリコン、窒化アルミニウム、及び酸化ガリウムの群から選ばれる少なくとも１種類もしくは複数種類のアモルファスを含む、請求項８に記載の半導体基板構造体。
【請求項１５】
請求項１〜１４のいずれか１項に記載の半導体基板構造体を備える、パワー半導体装置。
【請求項１６】
前記パワー半導体装置は、ＳｉＣショットキーバリアダイオード、ＳｉＣ−ＭＯＳＦＥＴ、ＳｉＣバイポーラトランジスタ、ＳｉＣダイオード、ＳｉＣサイリスタ、及びＳｉＣ絶縁ゲートバイポーラトランジスタの群から選ばれる少なくとも１種類もしくは複数種類を備える、請求項１５に記載のパワー半導体装置。
【請求項１７】
基板と、
前記基板と常温接合若しくは拡散接合されるエピタキシャル成長層と、
前記基板と前記エピタキシャル成長層との接合面に対向する前記基板表面に配置される第１金属電極と
を備える、パワー半導体装置。
【請求項１８】
前記基板と前記エピタキシャル成長層との接合面に対向する前記エピタキシャル成長層表面に配置される第２金属電極を更に備える、請求項１７に記載のパワー半導体装置。
【請求項１９】
基板と、
前記基板と常温接合若しくは拡散接合されるエピタキシャル成長層と、
前記基板と前記エピタキシャル成長層との接合面に対向する前記エピタキシャル成長層表面に配置される第２金属電極と
を備える、パワー半導体装置。
【発明の詳細な説明】
【技術分野】
【０００１】
本実施の形態は、半導体基板構造体及びパワー半導体装置に関する。
【背景技術】
【０００２】
近年、Ｓｉ半導体やＧａＡｓ半導体に比べてバンドギャップエネルギーが広く、高電界耐圧性能を有するため、高耐圧化、大電流化、低オン抵抗化、高効率化、低消費電力化、高速スイッチング等を実現できるシリコンカーバイド（ＳｉＣ：Silicon Carbide:炭化ケイ素）半導体が注目されている。ＳｉＣは、その低消費電力性能のために炭酸ガス（ＣＯ2）の発生を削減可能であることから、環境保護の点でも注目されている。
【０００３】
最近では、ＳｉＣデバイスは、例えば、空気調節装置（エアコン）、太陽光発電システム、自動車システムや列車・車両システム等数多くの応用分野に適用されている。
【０００４】
ＳｉＣウェハを形成する方法としては、例えば、昇華法によるＳｉＣ単結晶基板上に化学的気相成長（ＣＶＤ：Chemical Vapor Deposition）法でＳｉＣエピタキシャル成長層を形成する方法や、ＳｉＣのＣＶＤ多結晶基板に対して昇華法によるＳｉＣ単結晶基板を貼付け、更にＳｉＣ単結晶基板上にＣＶＤ法でＳｉＣエピタキシャル成長層を形成する方法等がある。
【先行技術文献】
【特許文献】
【０００５】
【特許文献１】特許第６２０６７８６号公報
【発明の概要】
【発明が解決しようとする課題】
【０００６】
これまで、ＳｉＣを用いた半導体デバイスでは、基板上にエピタキシャル成長層を形成させていたので、シーケンシャルに作製する必要があった。
【０００７】
ＳｉＣエピタキシャル成長層は、下地のＳｉＣ単結晶基板の結晶構造を引き継ぐため、良好な結晶品質のＳｉＣ単結晶基板が望ましい。結果的に格子定数が近い、熱膨張係数が近い等、エピタキシャル成長させる基板に求められる特性があり、単結晶基板等高品質な基板が必要とされていた。
【０００８】
本実施の形態は、材料の制約を無くすことができ、低コスト化や所望の物性を獲得可能な半導体基板構造体及びこの半導体基板構造体を備えるパワー半導体装置を提供する。
【課題を解決するための手段】
【０００９】
本実施の形態の一態様によれば、基板と、前記基板と接合されるシリコンカーバイドエピタキシャル成長層とを備え、前記基板と前記シリコンカーバイドエピタキシャル成長層は、常温接合により接合される、半導体基板構造体が提供される。
【００１０】
本実施の形態の他の態様によれば、基板と、前記基板と接合されるシリコンカーバイドエピタキシャル成長層とを備え、前記基板と前記シリコンカーバイドエピタキシャル成長層は、拡散接合により接合される、半導体基板構造体が提供される。
【００１１】
本実施の形態の他の態様によれば、上記の半導体基板構造体を備える、パワー半導体装置が提供される。
【発明の効果】
【００１２】
本実施の形態によれば、材料の制約を無くすことができ、低コスト化や所望の物性を獲得可能な半導体基板構造体及びこの半導体基板構造体を備えるパワー半導体装置を提供することができる。
【図面の簡単な説明】
【００１３】
【図１】（ａ）本技術を適用した一実施の形態に係る半導体基板構造体の模式的断面構造図、（ｂ）本技術を適用した一実施の形態に係る半導体基板構造体の別の模式的断面構造図。
【図２】（ａ）本技術を適用した一実施の形態に係る半導体基板構造体の更に別の模式的断面構造図、（ｂ）本技術を適用した一実施の形態に係る半導体基板構造体の更に別の模式的断面構造図。
【図３】（ａ）本技術を適用した一実施の形態に係る半導体基板構造体の更に別の模式的断面構造図、（ｂ）本技術を適用した一実施の形態に係る半導体基板構造体の更に別の模式的断面構造図。
【図４】（ａ）本技術を適用した一実施の形態に係る半導体基板構造体の製造工程の説明図、（ｂ）本技術を適用した一実施の形態に係る半導体基板構造体の製造工程の説明図。
【図５】本技術を適用した一実施の形態に係る半導体基板構造体の製造方法に適用可能な常温接合の説明であって、（ａ）汚染物で覆われている第１基板の模式図、（ｂ）汚染物で覆われている第２基板の模式図、（ｃ）汚染物で覆われている第１基板表面のエッチング工程の模式図、（ｄ）汚染物で覆われている第２基板表面のエッチング工程の模式図、（ｅ）清浄化された第１基板活性表面と清浄化された第２基板活性表面間に結合手が形成される工程の模式図、（ｆ）第１基板活性表面と第２基板活性表面が常温接合される工程の模式図。
【図６】本技術を適用した一実施の形態に係る半導体基板構造体の製造方法に適用可能な拡散接合法の説明図。
【図７】本技術を適用した一実施の形態に係る半導体基板構造体の製造方法に適用可能な拡散接合法の説明であって、（ａ）基板上に接合材を配置した状態の模式図、（ｂ）図７（ａ）の状態で、加圧・加熱工程を実施し、ボイドを有する拡散接合を形成した状態の模式図、（ｃ）更に加圧・加熱工程を実施し、ボイドフリーの拡散接合を形成した状態の模式図。
【図８】本技術を適用した一実施の形態に係る半導体基板構造体の製造方法に適用可能な固相拡散接合法の説明であって、（ａ）基板上にインサート金属層を介して接合材を配置した状態の模式図、（ｂ）図８（ａ）の状態で、加圧・加熱工程を実施し、固相拡散接合を形成した状態の模式図、（ｃ）更に加圧・加熱工程を実施し、固相拡散接合を形成した状態の模式図。
【図９】セラミックスの結晶状態の説明図であって、（ａ）多結晶体の模式図、（ｂ）アモルファス非晶質固体の模式図。
【図１０】本技術を適用した一実施の形態に係る半導体基板構造体の多結晶体（ＳｉＣ焼結体）の製造装置の模式図。
【図１１】本技術を適用した一実施の形態に係る半導体基板構造体の模式的断面構造図。
【図１２】本技術を適用した一実施の形態に係る半導体基板構造体に適用可能なグラファイト基板の模式的鳥瞰構成図。
【図１３】本技術を適用した一実施の形態に係る半導体基板構造体に適用可能なグラファイト基板の一例であって、（ａ）ＸＹ配向のグラファイト基板の模式的鳥瞰構成図、（ｂ）ＸＺ配向のグラファイト基板の模式的鳥瞰構成図。
【図１４】本技術を適用した一実施の形態に係る半導体基板構造体を用いて作製したショットキーバリアダイオードの模式的断面構造図。
【図１５】本技術を適用した一実施の形態に係る半導体基板構造体を用いて作製したトレンチゲート型ＭＯＳＦＥＴの模式的断面構造図。
【図１６】本技術を適用した一実施の形態に係る半導体基板構造体を用いて作製したプレーナゲート型ＭＯＳＦＥＴの模式的断面構造図。
【図１７】（ａ）本技術を適用した一実施の形態に係る半導体基板構造体（ウェハ）の模式的鳥瞰構成図、（ｂ）本技術を適用した一実施の形態に係る半導体基板構造体（ウェハ）の模式的鳥瞰構成図（接合界面層を備える例）。
【図１８】（ａ）本技術を適用した一実施の形態に係る半導体基板構造体のＳｉＣエピタキシャル基板に適用可能な４Ｈ−ＳｉＣ結晶のユニットセルの模式的鳥瞰構成図、（ｂ）４Ｈ−ＳｉＣ結晶の２層部分の模式的構成図、（ｃ）４Ｈ−ＳｉＣ結晶の４層部分の模式的構成図。
【図１９】図１８（ａ）に示す４Ｈ−ＳｉＣ結晶のユニットセルを（０００１）面の真上から見た模式的構成図。
【発明を実施するための形態】
【００１４】
次に、図面を参照して、本実施の形態について説明する。以下に説明する図面の記載において、同一又は類似の部分には同一又は類似の符号を付している。ただし、図面は模式的なものであり、各構成部品の厚みと平面寸法との関係等は現実のものとは異なることに留意すべきである。したがって、具体的な厚みや寸法は以下の説明を参酌して判断すべきものである。また、図面の相互間においても互いの寸法の関係や比率が異なる部分が含まれていることは勿論である。
【００１５】
また、以下に示す実施の形態は、技術的思想を具体化するための装置や方法を例示するものであって、各構成部品の材質、形状、構造、配置等を特定するものではない。この実施の形態は、特許請求の範囲において、種々の変更を加えることができる。
【００１６】
本技術を適用した一実施の形態に係る半導体基板構造体の模式的断面構造は、図１（ａ）に示すように表され、半導体基板構造体の別の模式的断面構造は、図１（ｂ）に示すように表される。
【００１７】
本技術を適用した一実施の形態に係る半導体基板構造体１は、図１（ａ）に示すように、基板（ＳＵＢ）１０と、基板１０と接合されるエピタキシャル成長層１２とを備え、基板１０とエピタキシャル成長層１２は、常温接合により接合される。ここで、常温接合には、表面活性化接合、プラズマ活性化接合、及び原子拡散接合から選ばれる少なくとも１種類もしくは複数種類が含まれる。
【００１８】
また、基板１０とエピタキシャル成長層１２は、拡散接合により接合されていても良い。図１（ａ）及び図１（ｂ）の例では、エピタキシャル成長層１２がＳｉＣエピタキシャル成長層（ＳｉＣ−ｅｐｉ）の例が示されている。図１（ｂ）の例では、基板１０がＳｉＣ焼結体の例が示されている。
【００１９】
エピタキシャル成長層１２は、ＩＶ族元素半導体、ＩＩＩ―Ｖ族化合物半導体、及びＩＩ−ＶＩ族化合物半導体の群から選ばれる少なくとも１種類もしくは複数種類を備えていても良い。
【００２０】
また、エピタキシャル成長層１２は、シリコンカーバイド、窒化ガリウム、シリコン、窒化アルミニウム、及び酸化ガリウムの群から選ばれる少なくとも１種類もしくは複数種類を備えていても良い。
【００２１】
また、基板１０は、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を備えていても良い。ここで、焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。
【００２２】
本技術を適用した一実施の形態に係る半導体基板構造体の更に別の模式的断面構造は、図２（ａ）に示すように表され、半導体基板構造体の更に別の模式的断面構造は、図２（ｂ）に示すように表される。図２（ａ）及び図２（ｂ）の例では、エピタキシャル成長層１２がＳｉＣエピタキシャル成長層（ＳｉＣ−ｅｐｉ）の例が示されている。また、基板１０がＳｉＣ焼結体１０ＳＢの例が示されている。更に、図２（ａ）の例では、ＳｉＣ焼結体１０ＳＢは、支持基板１０ＳＵ上に配置されている。
【００２３】
支持基板１０ＳＵは、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を備えていても良い。ここで、支持基板１０ＳＵを構成する焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。
【００２４】
また、図２（ｂ）に示すように、基板１０は、焼結体を備え、基板１０とエピタキシャル成長層１２は、接合界面層１４を介して接合されていても良い。焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。図２（ｂ）の例では、ＳｉＣ焼結体１０ＳＢとＳｉＣエピタキシャル成長層（ＳｉＣ−ｅｐｉ）１２は、接合界面層（ＡＩＬ）１４を介して接合されている。
【００２５】
常温接合を利用する場合は、基板表面の表面粗さＲａを約１ｎｍ以下にする。その結果、組成が異なる接合界面層（ＡＩＬ）１４の厚さは、約１ｎｍ〜１０μｍ程度とする。
【００２６】
拡散接合を利用する際は、材料や接合温度により、基板表面の表面粗さは粗くても良い。原子拡散を利用するために原子拡散して組成勾配が異なる接合界面層（ＡＩＬ）１４の厚さは、約１ｎｍ〜１０μｍ程度である。
【００２７】
本技術を適用した一実施の形態に係る半導体基板構造体の更に別の模式的断面構造は、図３（ａ）に示すように表され、半導体基板構造体の更に別の模式的断面構造は、図３（ｂ）に示すように表される。図３（ａ）の例では、ＳｉＣ焼結体１０ＳＢとＳｉＣエピタキシャル成長層１２は、接合界面層１４Ｓとして、アモルファスＳｉＣを介して接合されている。図３（ｂ）の例では、ＳｉＣ焼結体１０ＳＢとＳｉＣエピタキシャル成長層１２は、接合界面層１４Ｍとして、金属層を介して接合されている。ここで、接合界面層１４Ｓ・１４Ｍの厚さは、例えば、約１ｎｍ〜１０μｍ程度である。
【００２８】
接合界面層は、ＩＶ族元素半導体、ＩＩＩ―Ｖ族化合物半導体、及びＩＩ−ＶＩ族化合物半導体の群から選ばれる少なくとも１種類もしくは複数種類のアモルファスを備えていても良い。
【００２９】
また、接合界面層は、シリコンカーバイド、窒化ガリウム、シリコン、窒化アルミニウム、及び酸化ガリウムの群から選ばれる少なくとも１種類もしくは複数種類のアモルファスを備えていても良い。
【００３０】
図３（ａ）に示すように、接合界面層１４Ｓは、アモルファスＳｉＣを備えていても良い。
【００３１】
また、図３（ｂ）に示すように、接合界面層１４Ｍは、金属層を備えていても良い。
【００３２】
ここで、金属層は、Ａｌ、Ｃｏ、Ｎｉ、Ｎｂ、Ｍｏ、Ｒｕ、Ｒｈ、Ｐｄ、Ａｇ、Ｔａ、Ｗ、Ｒｅ、Ｏｓ、Ｉｒ、Ｐｔ、及びＡｕの群から選ばれる少なくとも１種類もしくは複数種類を備えていても良い。
【００３３】
また、図３（ａ）及び図３（ｂ）に示すように、基板１０は、シリコンカーバイド焼結体を備え、エピタキシャル成長層１２は、ＳｉＣエピタキシャル成長層（ＳｉＣ−ｅｐｉ）を備え、シリコンカーバイド焼結体１０ＳＢとＳｉＣエピタキシャル成長層（ＳｉＣ−ｅｐｉ）１２は、接合界面層１４を介して接合されていても良い。
【００３４】
本実施の形態によれば、材料の制約を無くすことができ、低コスト化や所望の物性を獲得可能な半導体基板構造体及びこの半導体基板構造体を備えるパワー半導体装置を提供することができる。
【００３５】
本実施の形態に係る半導体基板構造体によれば、ＳｉＣ単結晶基板上にＳｉＣエピタキシャル成長層を形成する代わりに、常温接合技術や拡散接合技術を用いて、任意の基板とＳｉＣエピタキシャル成長層とを貼り合わせて接合させるため、エピタキシャル成長層と基板との組合せの範囲を広げることができる。
【００３６】
本実施の形態に係る半導体基板構造体によれば、基板材料としては、高コストなＳｉＣ単結晶基板の代わりに例えば、低コストなＳｉＣ多結晶基板やカーボン基板を利用可能である。
【００３７】
また、本実施の形態に係る半導体基板構造体によれば、所望の特性を有する基板とＳｉＣエピタキシャル成長層との組合せが可能となるので、パワー半導体装置の特性を向上可能である。具体的には、熱膨張係数や熱伝導率や電気伝導率や機械的特性を所望の組合せにすることができるため、パワー半導体装置のスイッチング特性や、耐熱性や機械的信頼性を向上可能である。
【００３８】
また、本実施の形態に係る半導体基板構造体及びこの半導体基板構造体を備えるパワー半導体装置によれば、常温接合技術や拡散接合技術を用いて、任意の基板と完成したＳｉＣエピタキシャル成長層とを貼り合わせて接合させるため、製造工程の期間短縮が可能である。また、任意の基板と完成したＳｉＣエピタキシャル成長層とを組み合せることができるので、製造歩留まりを向上可能である。
【００３９】
（半導体基板構造体の製造方法）
本技術を適用した一実施の形態に係る半導体基板構造体１の製造方法は、図４（ａ）及び図４（ｂ）に示すように表される。
【００４０】
（ａ）まず、図４（ａ）に示すように、ＳｉＣ焼結体１０ＳＢを形成する。
【００４１】
（ｂ）次に、ＳｉＣ焼結体１０ＳＢとは別に、ＳｉＣエピタキシャル成長層１２を準備し、図４（ｂ）に示すように、ＳｉＣ焼結体１０ＳＢとＳｉＣエピタキシャル成長層１２を貼り合わせて、常温接合により接合する。また、ＳｉＣ焼結体１０ＳＢとＳｉＣエピタキシャル成長層１２は、拡散接合により接合しても良い。
【００４２】
（常温接合技術）
常温接合技術には、表面活性化接合技術、プラズマ活性化接合技術、原子拡散接合技術などが含まれる。常温接合技術は、真空中で高速原子ビーム等を用いて固体表面の酸化物や吸着分子をスパッタリング効果により除去して表面を活性化した後、活性な表面同士を接触させ、常温で原子間結合を形成する技術である。常温接合技術では、接合面を真空中で表面処理することにより、表面の原子を化学結合を形成しやすい活性な状態とする。常温接合技術は、接合の妨げになる表面層を除去することにより、表面の原子の結合手同士を直接結合させ強固な接合を形成する。常温接合技術を用いることにより多くの材料を常温で接合可能である。
【００４３】
半導体材料としては、例えば、Ｓｉ、ＳｉＣ、ＧａＡｓ、ＩｎＰ、ＧａＰ、ＩｎＡｓ等の同種接合及びこれら相互の異種材料接合に適用可能である。単結晶酸化物としては、Ｓｉ／ＬｉＮｂＯ3、Ｓｉ／ＬｉＴａＯ3、Ｓｉ／Ｇｄ3Ｇａ5Ｏ12、Ｓｉ／Ａｌ2Ｏ3（サファイア）等に適用可能である。金属としては、Ａｕ、Ｐｔ、Ａｇ、Ｃｕ、Ａｌ、Ｓｎ、Ｐｂ、Ｚｎ、半田のバルク材、箔、バンプ等に適用可能である。他に、Ａｕ、Ｐｔ、Ｃｕ、Ａｌを基板上に作製した膜材等に適用可能である。また、金属／セラミクス構造としては、Ａｌ／Ａｌ2Ｏ3、Ａｌ／窒化ケイ素、Ａｌ／ＳｉＣ、Ａｌ／ＡｌＮ等のＡｌの異種材料接合等に適用可能である。
【００４４】
常温接合技術では、接合する面が清浄で、原子レベルで平滑であることが必要である。従って、接合する面の表面粗さＲａは、例えば、１ｎｍ以下であることが望ましい。表面粗さＲａを例えば、１ｎｍ以下とする技術としては、ＣＭＰ技術やＭＰ技術を適用可能である。また、イオンビームを中性化したアルゴンの高速原子ビーム照射技術等を適用しても良い。
【００４５】
表面層の除去には、例えば、イオンビームやプラズマ等によるスパッタエッチングが適用可能である。スパッタエッチング後の表面は周囲の気体分子とも反応しやすい状態にある。イオンビームにはアルゴン等の不活性ガスが用いられ、またプロセスは高真空に排気した真空チャンバー中で行う。スパッタエッチング後の結合手を持った原子が露出している表面は、他の原子との結合力が大きい活性な状態にあり、これらを接合することで常温で強固な接合を得ることができる。
【００４６】
本技術を適用した一実施の形態に係る半導体基板構造体の製造方法に適用可能な常温接合の説明であって、汚染物層２００Ｃで覆われている第１基板２００は、模式的に図５（ａ）に示すように表され、汚染物層３００Ｃわれている第２基板３００は、模式的に図５（ｂ）に示すように表される。
【００４７】
汚染物層２００Ｃで覆われている第１基板表面のエッチング工程は、模式的に図５（ｃ）に示すように表され、汚染物層３００Ｃで覆われている第２基板表面のエッチング工程は、模式的に図５（ｄ）に示すように表される。ここで、エッチング工程は、アルゴンの高速イオンビーム発生装置４００から高速原子ビーム照射して、実施している。
【００４８】
更に、清浄化された第１基板活性表面と清浄化された第２基板活性表面間に結合手ＢＤが形成される様子は、模式的に図５（ｅ）に示すように表され、第１基板活性表面と第２基板活性表面が常温接合される工程は、模式的に図５（ｆ）に示すように表される。ここで、図５（ｃ）〜図５（ｆ）までの工程は、すべて高真空状態で実施される。
【００４９】
ここで、第１基板は、例えば、本技術を適用した一実施の形態に係る半導体基板構造体１のエピタキシャル成長層１２であり、第２基板は、例えば、本技術を適用した一実施の形態に係る半導体基板構造体１の基板１０であっても良い。
【００５０】
尚、常温接合技術において、清浄化された第１基板活性表面と清浄化された第２基板活性表面間に接合界面層を配置し、接合界面層を介して、第１基板活性表面と第２基板活性表面を常温接合することも可能である。接合界面層としては、図３（ａ）に示したように、アモルファスＳｉＣ１４Ｓを適用しても良く、図３（ｂ）に示したように、金属層１４Ｍを適用しても良い。
【００５１】
本技術を適用した一実施の形態に係る半導体基板構造体の製造方法によれば、接合界面のダメージが少ないため、高い歩留りによる生産性を得ることができる。
【００５２】
（拡散接合技術）
拡散接合技術とは、母材を密着させ、母材の融点以下の温度条件で塑性変形をできるだけ生じない程度に加圧して、接合面に生じる原子の拡散を利用して接合する技術である。
【００５３】
本技術を適用した一実施の形態に係る半導体基板構造体の製造方法に適用可能な拡散接合法の説明図は、図６に示すように表される。
【００５４】
拡散接合する際は、接合する材料同士を密着させ、真空や不活性ガス中等の制御された雰囲気中で、加熱・加圧する。加熱温度ＴＨは、例えば、約２００℃〜３５０℃程度であり、加圧圧力Ｐは、例えば、約１０ＭＰａ〜８０ＭＰａ程度である。
【００５５】
図６に示す例では、ＳｉＣ多結晶体１０ＳＢと、ＳｉＣエピタキシャル成長層１２とを加熱・加圧することで、拡散接合する例が示されている。図６に示す例では、接合界面にボイドＶＤが形成されている。
【００５６】
本技術を適用した一実施の形態に係る半導体基板構造体の製造方法に適用可能な拡散接合法の説明であって、基板としてＳｉＣ多結晶体１０ＳＢを適用し、ＳｉＣ多結晶体１０ＳＢ上に接合材としてＳｉＣエピタキシャル成長層１２を配置した構成は、模式的に図７（ａ）に示すように表される。ＳｉＣ多結晶体１０ＳＢは、複数のＳｉＣ多結晶グレイン１５を備える。
【００５７】
図７（ａ）の構成で、加圧・加熱工程を実施した構成は、模式的に図７（ｂ）に示すように表され、図７（ｂ）の構成で、更に加圧・加熱工程を実施し、拡散接合を進行した構成は、模式的に図７（ｃ）に示すように表される。図７（ｂ）は、拡散接合界面にボイドＶＤする例であり、図７（ｃ）は、ボイドフリーの拡散接合を形成した例である。図７（ａ）〜図７（ｃ）に示すように、拡散接合では、接合の進行と共に、接合部のボイドが消滅する。
【００５８】
尚、拡散接合において、接合界面層を介して、基板と接合材を接合することも可能である。接合界面層としては、図３（ａ）に示したように、アモルファスＳｉＣ１４Ｓを適用しても良く、図３（ｂ）に示したように、金属層１４Ｍを適用しても良い。
【００５９】
拡散接合では、接合の促進のために接合面間に金属層を挟んで接合しても良い。この金属層は、インサート金属層と呼ばれる。
【００６０】
本技術を適用した一実施の形態に係る半導体基板構造体の製造方法に適用可能な固相拡散接合法の説明であって、基板上にインサート金属層１４Ｍを介して接合材を配置した構成は、模式的に図８（ａ）に示すように表される。基板としてＳｉＣ多結晶体１０ＳＢを適用し、接合材としてＳｉＣエピタキシャル成長層１２を適用している。
【００６１】
図８（ａ）の構成で、加圧・加熱工程を実施し、固相拡散接合を形成した構成は、模式的に図８（ｂ）に示すように表され、図８（ｂ）の構成で、更に加圧・加熱工程を実施し、固相拡散接合を進行した構成は、模式的に図８（ｃ）に示すように表される。固相拡散接合ではインサート金属層１４Ｍが、固相状態で接合する。
【００６２】
拡散接合や固相拡散接合では、接合工程中に接合面での清浄化と密着化が促進され、清浄化と密着化が同時に進行している。拡散接合における清浄化過程及び密着化過程は共に、拡散現象に起因している。
【００６３】
ここで、接合界面層としてアモルファスＳｉＣ１４Ｓを適用する場合には、アモルファスＳｉＣは、溶融して接合を形成することから、液相拡散接合或いはＴＬＰ（Transient Liquid Phase Diffusion Bon ding）接合が形成される。
【００６４】
（セラミックスの結晶状態）
セラミックスの結晶状態の説明図であって、多結晶体の例は、模式的に図９（ａ）に示すように表され、アモルファス非晶質固体の例は、模式的に図９（ｂ）に示すように表される。ここで、ＳｉＣ多結晶体の結晶状態は、結晶質固体であり、模式的に図９（ａ）と同様に表され、一方アモルファスＳｉＣの結晶状態は、非晶質固体であり、模式的に図９（ｂ）と同様に示すように表される。
【００６５】
（ＳｉＣ焼結体の製造装置）
本技術を適用した一実施の形態に係る半導体基板構造体の多結晶体（ＳｉＣ焼結体）製造装置５００は、模式的に図１０に示すように表される。多結晶体（ＳｉＣ焼結体）製造装置５００の内部５００Ａは、数Ｐａ程度の真空雰囲気若しくはＡｒ／Ｎ2ガス置換されている。
【００６６】
多結晶体（ＳｉＣ焼結体）製造装置５００は、ホットプレス焼結(ＨＰ:Hot Press))による固体圧縮焼結法を採用している。粉体若しくは固体のＳｉＣ多結晶体材料９４０を充填したグラファイト(黒鉛)製焼結型（グラファイトダイ）９００を、加圧しながら加熱する。グラファイトダイ９００には、熱電対若しくは放射温度計９２０が収納されている。
【００６７】
グラファイトダイ９００は、グラファイトバンチ８００Ａ・８００Ｂ及びグラファイトスペーサ７００Ａ・７００Ｂを介して加圧軸６００Ａ・６００Ｂに接続されている。加圧軸６００Ａ・６００Ｂ間に加圧することにより、ＳｉＣ多結晶体材料９４０を加圧・加熱する。加熱温度は、例えば、約２００℃〜３５０℃程度であり、加圧圧力Ｐは、例えば、最大約５０ＭＰａ程度である。尚、ホットプレス焼結(ＨＰ)以外には、例えば、放電プラズマ焼結（ＳＰＳ：Spark Plasma Sintering）を適用して良い。
【００６８】
本技術を適用した一実施の形態に係る半導体基板構造体の多結晶体（ＳｉＣ焼結体）製造装置５００によれば、加熱範囲が限定されるため、電気炉等の雰囲気加熱よりも急速昇温・冷却が可能である(数分〜数時間)。加圧ならびに急速昇温により、粒成長を抑制した緻密なＳｉＣ焼結体の作製が可能である。また、焼結だけでなく、焼結接合・多孔質体燒結等にも適用可能である。
【００６９】
（グラファイト基板）
本技術を適用した一実施の形態に係る半導体基板構造体１は、図１１に示すように、グラファイト基板１０ＧＦと、グラファイト基板１０ＧＦと接合されるエピタキシャル成長層１２とを備え、グラファイト基板１０ＧＦとエピタキシャル成長層１２は、常温接合により接合される。ここで、常温接合には、表面活性化接合、プラズマ活性化接合、及び原子拡散接合から選ばれる少なくとも１種類もしくは複数種類が含まれる。
【００７０】
また、グラファイト基板１０ＧＦとエピタキシャル成長層１２は、拡散接合により接合されていても良い。
【００７１】
エピタキシャル成長層１２は、ＩＶ族元素半導体、ＩＩＩ―Ｖ族化合物半導体、及びＩＩ−ＶＩ族化合物半導体の群から選ばれる少なくとも１種類もしくは複数種類を備えていても良い。
【００７２】
また、エピタキシャル成長層１２は、シリコンカーバイド、窒化ガリウム、シリコン、窒化アルミニウム、及び酸化ガリウムの群から選ばれる少なくとも１種類もしくは複数種類を備えていても良い。
【００７３】
また、基板１０は、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を備えていても良い。ここで、焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。
【００７４】
また、グラファイト基板１０ＧＦとシリコンカーバイドエピタキシャル成長層１２は、接合界面層１４を介して接合されていても良い。
【００７５】
常温接合を利用する場合は、グラファイト基板１０ＧＦ表面の表面粗さＲａを約１ｎｍ以下にする。その結果、組成が異なる接合界面層（ＡＩＬ）１４の厚さは、約１ｎｍ〜１０μｍ程度とする。
【００７６】
拡散接合を利用する際は、材料や接合温度により、表面粗さは粗くても良い。原子拡散を利用するために原子拡散して組成勾配が異なる接合界面層（ＡＩＬ）１４の厚さは、約１ｎｍ〜１０μｍ程度である。
【００７７】
また、接合界面層１４は、金属層を備えていても良い。
【００７８】
ここで、金属層は、Ａｌ、Ｃｏ、Ｎｉ、Ｎｂ、Ｍｏ、Ｒｕ、Ｒｈ、Ｐｄ、Ａｇ、Ｔａ、Ｗ、Ｒｅ、Ｏｓ、Ｉｒ、Ｐｔ、及びＡｕの群から選ばれる少なくとも１種類もしくは複数種類を備えていても良い。
【００７９】
接合界面層１４は、ＩＶ族元素半導体、ＩＩＩ―Ｖ族化合物半導体、及びＩＩ−ＶＩ族化合物半導体の群から選ばれる少なくとも１種類もしくは複数種類のアモルファスを備えていても良い。
【００８０】
また、接合界面層は、シリコンカーバイド、窒化ガリウム、シリコン、窒化アルミニウム、及び酸化ガリウムの群から選ばれる少なくとも１種類もしくは複数種類のアモルファスを備えていても良い。
【００８１】
本技術を適用した一実施の形態に係る半導体基板構造体１に適用可能なグラファイト基板１０ＧＦは、図１２に示すように、グラファイトシートＧＳ１・ＧＳ２・ＧＳ３・…・ＧＳｎの積層構造を備える。ｎ層からなる各面のグラファイトシートＧＳ１・ＧＳ２・ＧＳ３・…・ＧＳｎは、１つの積層結晶構造の中に多数の六方晶系の共有結合を有し、各面のグラファイトシートＧＳ１・ＧＳ２・ＧＳ３・…・ＧＳｎ間がファンデルワールス力によって結合される。
【００８２】
炭素系異方伝熱材料であるグラファイト基板１０ＧＦは、炭素原子の六角形網目構造の層状結晶体であって、熱伝導も異方性を持っており、図１２に示すグラファイトシートＧＳ１・ＧＳ２・ＧＳ３・…・ＧＳｎは、結晶面方向（ＸＹ面上）に対して、Ｚ軸の厚さ方向よりも大きな熱伝導度（高い熱伝導率）を有する。
【００８３】
本技術を適用した一実施の形態に係る半導体基板構造体１に適用可能なグラファイト基板１０ＧＦの一例であって、ＸＹ配向のグラファイト基板１０ＧＦ（ＸＹ）の模式的鳥瞰構成は、図１３（ａ）に示すように表され、ＸＺ配向のグラファイト基板１０ＧＦ（ＸＺ）の模式的鳥瞰構成は、図１３（ｂ）に示すように表される。
【００８４】
グラファイト基板１０ＧＦにおいては、配向の異なる２種類のグラファイト基板１０ＧＦ（ＸＹ）・１０ＧＦ（ＸＺ）の使用が可能である。
【００８５】
グラファイト基板１０ＧＦには、厚み方向よりも面方向に熱伝導率が高いＸＹ配向（第１の配向）を有するグラファイト基板１０ＧＦ（ＸＹ）と、面方向よりも厚み方向に熱伝導率が高いＸＺ配向（第２の配向）を有するグラファイト基板１０ＧＦ（ＸＺ）とがある。図１３（ａ）に示すように、ＸＹ配向を有するグラファイト基板１０ＧＦ（ＸＹ）は、例えば、Ｘ＝１５００（Ｗ／ｍＫ）、Ｙ＝１５００（Ｗ／ｍＫ）、Ｚ＝５（Ｗ／ｍＫ）の熱伝導率を備える。一方、図１３（ｂ）に示すように、ＸＺ配向を有するグラファイト基板１０ＧＦ（ＸＺ）は、例えば、Ｘ＝１５００（Ｗ／ｍＫ）、Ｙ＝５（Ｗ／ｍＫ）、Ｚ＝１５００（Ｗ／ｍＫ）の熱伝導率を備える。なお、グラファイトプレート１０ＧＦ（ＸＹ）・１０ＧＦ（ＸＺ）は、共に、密度が２．２（ｇ／ｃｍ3 ）である。
【００８６】
以上の本技術を適用した一実施の形態に係る半導体基板構造体１は、例えば、各種ＳｉＣ半導体素子の製造に利用することができる。以下では、それらの一例として、ＳｉＣショットキーバリアダイオード（ＳＢＤ：Schottky Barrier Diode）、ＳｉＣトレンチゲート（Ｔ：Trench）型金属酸化物半導体電界効果トランジスタ（ＭＯＳＦＥＴ:Metal Oxide Semiconductor Field Effect Transistor）、及びＳｉＣプレーナゲート型ＭＯＳＦＥＴの例を示す。
【００８７】
（ＳｉＣ−ＳＢＤ）
本技術を適用した一実施の形態に係る半導体基板構造体を用いて作製したＳｉＣ−ＳＢＤ２１は、図１４に示すように、ＳｉＣ焼結体１０ＳＢとＳｉＣエピタキシャル成長層１２とからなる半導体基板構造体１を備える。ＳｉＣ焼結体１０ＳＢとＳｉＣエピタキシャル成長層１２は常温接合若しくは拡散接合により接合されている。尚、ＳｉＣ焼結体１０ＳＢとＳｉＣエピタキシャル成長層１２との間に、接合界面層１４を介在させても良い。
【００８８】
ＳｉＣ焼結体１０ＳＢは、ｎ+型（不純物密度が、例えば、約１×１０18ｃｍ-3〜約１×１０21ｃｍ-3）にドーピングされ、ＳｉＣエピタキシャル成長層１２は、ｎ-型（不純物密度が、例えば、約５×１０14ｃｍ-3〜約５×１０16ｃｍ-3）にドーピングされている。
【００８９】
また、ＳｉＣエピタキシャル成長層１２は、４Ｈ−ＳｉＣ、６Ｈ−ＳｉＣ、２Ｈ−ＳｉＣ、若しくは３Ｃ−ＳｉＣのいずれかの材料で構成されていても良い。
また、ＳｉＣ焼結体１０ＳＢの代わりにＢＮ、ＡｌＮ、Ａｌ2Ｏ3、Ｇａ2Ｏ3、ダイヤモンド、カーボン、若しくはグラファイトのいずれかを備えていても良い。
【００９０】
ｎ型ドーピング不純物としては、例えば、Ｎ（窒素）、Ｐ（リン）、Ａｓ（ひ素）等を適用可能である。
【００９１】
ｐ型ドーピング不純物としては、例えば、ＴＭＡ等を適用可能である。
【００９２】
ＳｉＣ焼結体１０ＳＢの裏面は、その全域を覆うようにカソード電極２２を備え、カソード電極２２はカソード端子Ｋに接続される。
【００９３】
また、ＳｉＣエピタキシャル成長層１２の表面１００（例えば、（０００１）Ｓｉ面）は、ＳｉＣエピタキシャル成長層１２の一部を活性領域２３として露出させるコンタクトホール２４を備え、活性領域２３を取り囲むフィールド領域２５には、フィールド絶縁膜２６が形成されている。
【００９４】
フィールド絶縁膜２６は、ＳｉＯ2（酸化シリコン）からなるが、窒化シリコン（ＳｉＮ）等、他の絶縁物からなっていてもよい。このフィールド絶縁膜２６上には、アノード電極２７が形成され、アノード電極２７はアノード端子Ａに接続される。
【００９５】
ＳｉＣエピタキシャル成長層１２の表面１００近傍（表層部）には、アノード電極２７に接するようにｐ型のＪＴＥ（Junction Termination Extension）構造２８が形成されている。ＪＴＥ構造２８は、フィールド絶縁膜２６のコンタクトホール２４の内外に跨るように、コンタクトホール２４の輪郭に沿って形成されている。
【００９６】
（ＳｉＣ−ＴＭＯＳＦＥＴ）
本技術を適用した一実施の形態に係る半導体基板構造体を用いて作製したトレンチゲート型ＭＯＳＦＥＴ３１は、図１５に示すように、ＳｉＣ焼結体１０ＳＢとＳｉＣエピタキシャル成長層１２とからなる半導体基板構造体１を備える。ＳｉＣ焼結体１０ＳＢとＳｉＣエピタキシャル成長層１２は常温接合若しくは拡散接合により接合されている。尚、ＳｉＣ焼結体１０ＳＢとＳｉＣエピタキシャル成長層１２との間に、接合界面層１４を介在させても良い。
【００９７】
ＳｉＣ焼結体１０ＳＢは、ｎ+型（不純物密度が、例えば、約１×１０18ｃｍ-3〜約１×１０21ｃｍ-3）にドーピングされ、ＳｉＣエピタキシャル成長層１２は、ｎ-型（不純物密度が、例えば、約５×１０14ｃｍ-3〜約５×１０16ｃｍ-3）にドーピングされている。
【００９８】
また、ＳｉＣエピタキシャル成長層１２は、４Ｈ−ＳｉＣ、６Ｈ−ＳｉＣ、２Ｈ−ＳｉＣ、若しくは３Ｃ−ＳｉＣのいずれかの材料で構成されていても良い。
【００９９】
また、ＳｉＣ焼結体１０ＳＢの代わりにＢＮ、ＡｌＮ、Ａｌ2Ｏ3、Ｇａ2Ｏ3、ダイヤモンド、カーボン、若しくはグラファイトのいずれかを備えていても良い。
【０１００】
ｎ型ドーピング不純物としては、例えば、Ｎ（窒素）、Ｐ（リン）、Ａｓ（ひ素）等を適用可能である。
【０１０１】
ｐ型ドーピング不純物としては、例えば、ＴＭＡ等を適用可能である。
【０１０２】
ＳｉＣ焼結体１０ＳＢの裏面（（０００−１）Ｃ面）は、その全域を覆うようにドレイン電極３２を備え、ドレイン電極３２はドレイン端子Ｄに接続される。
【０１０３】
ＳｉＣエピタキシャル成長層１２の表面１００（（０００１）Ｓｉ面）近傍（表層部）には、ｐ型（不純物密度が、例えば、約１×１０16ｃｍ-3〜約１×１０19ｃｍ-3）のボディ領域３３が形成されている。ＳｉＣエピタキシャル成長層１２において、ボディ領域３３に対してＳｉＣ焼結体１０ＳＢ側の部分は、ＳｉＣエピタキシャル成長層のままの状態が維持された、ｎ-型のドレイン領域３４（１２）である。
【０１０４】
ＳｉＣエピタキシャル成長層１２には、ゲートトレンチ３５が形成されている。ゲートトレンチ３５は、ＳｉＣエピタキシャル成長層１２の表面１００からボディ領域３３を貫通し、その最深部がドレイン領域３４に達している。
【０１０５】
ゲートトレンチ３５の内面及びＳｉＣエピタキシャル成長層１２の表面１００には、ゲートトレンチ３５の内面全域を覆うようにゲート絶縁膜３６が形成されている。そして、ゲート絶縁膜３６の内側を、たとえばポリシリコンで充填することによって、ゲートトレンチ３５内にゲート電極３７が埋設されている。ゲート電極３７には、ゲート端子Ｇが接続されている。
【０１０６】
ボディ領域３３の表層部には、ゲートトレンチ３５の側面の一部を形成するｎ+型のソース領域３８が形成されている。
【０１０７】
また、ＳｉＣエピタキシャル成長層１２には、その表面１００からソース領域３８を貫通し、ボディ領域３３に接続されるｐ+型（不純物密度が、例えば、約１×１０18ｃｍ-3〜約１×１０21ｃｍ-3）のボディコンタクト領域３９が形成されている。
【０１０８】
ＳｉＣエピタキシャル成長層１２上には、ＳｉＯ2からなる層間絶縁膜４０が形成されている。層間絶縁膜４０に形成されたコンタクトホール４１を介して、ソース電極４２がソース領域３８及びボディコンタクト領域３９に接続されている。ソース電極４２には、ソース端子Ｓが接続されている。
【０１０９】
ソース電極４２とドレイン電極３２との間（ソース−ドレイン間）に所定の電位差を発生させた状態で、ゲート電極３７に所定の電圧（ゲート閾値電圧以上の電圧）を印加することにより、ゲート電極３７からの電界によりボディ領域３３におけるゲート絶縁膜３６との界面近傍にチャネルを形成することができる。これにより、ソース電極４２とドレイン電極３２との間に電流を流すことができ、ＳｉＣ−ＴＭＯＳＦＥＴ３１をオン状態にさせることができる。
【０１１０】
（ＳｉＣプレーナゲート型ＭＯＳＦＥＴ）
本技術を適用した一実施の形態に係る半導体基板構造体１を用いて作製したプレーナゲート型ＭＯＳＦＥＴ５１は、図１６に示すように、ＳｉＣ焼結体１０ＳＢとＳｉＣエピタキシャル成長層１２とからなる半導体基板構造体１を備える。ＳｉＣ焼結体１０ＳＢとＳｉＣエピタキシャル成長層１２は常温接合若しくは拡散接合により接合されている。尚、ＳｉＣ焼結体１０ＳＢとＳｉＣエピタキシャル成長層１２との間に、接合界面層１４を介在させても良い。
【０１１１】
ＳｉＣ焼結体１０ＳＢは、ｎ+型（不純物密度が、例えば、約１×１０18ｃｍ-3〜約１×１０21ｃｍ-3）にドーピングされ、ＳｉＣエピタキシャル成長層１２は、ｎ-型（不純物密度が、例えば、約５×１０14ｃｍ-3〜約５×１０16ｃｍ-3）にドーピングされている。
【０１１２】
また、ＳｉＣエピタキシャル成長層１２は、４Ｈ−ＳｉＣ、６Ｈ−ＳｉＣ、２Ｈ−ＳｉＣ、若しくは３Ｃ−ＳｉＣのいずれかの材料で構成されていても良い。
また、ＳｉＣ焼結体１０ＳＢの代わりにＢＮ、ＡｌＮ、Ａｌ2Ｏ3、Ｇａ2Ｏ3、ダイヤモンド、カーボン、若しくはグラファイトのいずれかを備えていても良い。
【０１１３】
ｎ型ドーピング不純物としては、たとえば、Ｎ（窒素）、Ｐ（リン）、Ａｓ（ひ素）等を適用可能である。
【０１１４】
ｐ型ドーピング不純物としては、たとえば、ＴＭＡ等を適用可能である。
【０１１５】
ＳｉＣ焼結体１０ＳＢの裏面（（０００−１）Ｃ面）には、全域を覆うようにドレイン電極５２が形成され、ドレイン電極５２には、ドレイン端子Ｄが接続されている。
【０１１６】
ＳｉＣエピタキシャル成長層１２の表面１００（（０００１）Ｓｉ面）近傍（表層部）には、ｐ型（不純物密度が、例えば、約１×１０16ｃｍ-3〜約１×１０19ｃｍ-3）のボディ領域５３がウェル状に形成されている。ＳｉＣエピタキシャル成長層１２において、ボディ領域５３に対してＳｉＣ基板２側の部分は、エピタキシャル成長後のままの状態が維持された、ｎ-型のドレイン領域５４（１２）である。
【０１１７】
ボディ領域５３の表層部には、ｎ+型のソース領域５５がボディ領域５３の周縁と間隔を空けて形成されている。
【０１１８】
ソース領域５５の内側には、ｐ+型（不純物密度が、例えば、約１×１０18ｃｍ-3〜約１×１０21ｃｍ-3）のボディコンタクト領域５６が形成されている。ボディコンタクト領域５６は、ソース領域５５を深さ方向に貫通し、ボディ領域５３に接続されている。
【０１１９】
ＳｉＣエピタキシャル成長層１２の表面１００には、ゲート絶縁膜５７が形成されている。ゲート絶縁膜５７は、ボディ領域５３におけるソース領域５５を取り囲む部分（ボディ領域５３の周縁部）及びソース領域５５の外周縁を覆っている。
【０１２０】
ゲート絶縁膜５７上には、たとえばポリシリコンからなるゲート電極５８が形成されている。ゲート電極５８は、ゲート絶縁膜５７を挟んでボディ領域５３の周縁部に対向している。ゲート電極５８には、ゲート端子Ｇが接続される。
【０１２１】
ＳｉＣエピタキシャル成長層１２上には、ＳｉＯ2からなる層間絶縁膜５９が形成されている。層間絶縁膜５９に形成されたコンタクトホール６０を介して、ソース電極６１がソース領域５５及びボディコンタクト領域５６に接続されている。ソース電極６１には、ソース端子Ｓが接続されている。
【０１２２】
ソース電極６１とドレイン電極５２との間（ソース−ドレイン間）に所定の電位差を発生させた状態で、ゲート電極５８に所定の電圧（ゲート閾値電圧以上の電圧）を印加することにより、ゲート電極５８からの電界によりボディ領域５３におけるゲート絶縁膜５７との界面近傍にチャネルを形成することができる。これにより、ソース電極６１とドレイン電極５２との間に電流を流すことができ、プレーナゲート型ＭＯＳＦＥＴ５１をオン状態にさせることができる。
【０１２３】
以上、本実施形態を説明したが、他の形態で実施することもできる。
【０１２４】
例えば、図示は省略するが、本技術を適用した一実施の形態に係る半導体基板構造体１を用いて縦型デバイス構造を製造することもできる。即ち、基板と、基板と常温接合若しくは拡散接合されるエピタキシャル成長層と、基板とエピタキシャル成長層との接合面に対向する基板表面に配置される第１金属電極とを備える縦型パワー半導体装置を形成しても良い。
【０１２５】
また、基板とエピタキシャル成長層との接合面に対向するエピタキシャル成長層表面に配置される第２金属電極を更に備える縦型パワー半導体装置を形成しても良い。
【０１２６】
また、例えば、本技術を適用した一実施の形態に係る半導体基板構造体１を用いて横型デバイス構造を製造することもできる。即ち、基板と、基板と常温接合若しくは拡散接合されるエピタキシャル成長層と、基板とエピタキシャル成長層との接合面に対向するエピタキシャル成長層表面に配置される第２金属電極とを備える横型パワー半導体装置を形成しても良い。
【０１２７】
上記の縦型若しくは横型パワー半導体装置においても、エピタキシャル成長層は、ＩＶ族元素半導体、ＩＩＩ―Ｖ族化合物半導体、及びＩＩ−ＶＩ族化合物半導体の群から選ばれる少なくとも１種類もしくは複数種類を備えていても良い。また、エピタキシャル成長層は、シリコンカーバイド、窒化ガリウム、シリコン、窒化アルミニウム、及び酸化ガリウムの群から選ばれる少なくとも１種類もしくは複数種類を備えていても良い。
【０１２８】
上記の縦型若しくは横型パワー半導体装置においても、基板は、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を備えていても良い。また、焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。
【０１２９】
また、例えば、図示は省略するが、本技術を適用した一実施の形態に係る半導体基板構造体１を用いてＭＯＳキャパシタを製造することもできる。ＭＯＳキャパシタでは、歩留まり及び信頼性を向上させることができる。
【０１３０】
また、図示は省略するが、本技術を適用した一実施の形態に係る半導体基板構造体１を用いてバイポーラトランジスタを製造することもできる。その他、実施形態に係る半導体基板構造体１は、ＳｉＣ−ｐｎダイオード、ＳｉＣ絶縁ゲートバイポーラトランジスタ（ＩＧＢＴ：Insulated Gate Bipolar Transistor）、ＳｉＣ相補型ＭＯＳＦＥＴ等の製造に用いることもできる。
【０１３１】
本技術を適用した一実施の形態に係る半導体基板構造体（ウェハ）１の模式的鳥瞰構成は、図１７（ａ）に示すように、基板１０と、基板１０と接合されるエピタキシャル成長層１２とを備え、基板１０とエピタキシャル成長層は、常温接合により接合される。ここで、常温接合には、表面活性化接合、プラズマ活性化接合、及び原子拡散接合から選ばれる少なくとも１種類もしくは複数種類が含まれる。
【０１３２】
また、基板１０とエピタキシャル成長層１２は、拡散接合により接合されても良い。
【０１３３】
常温接合を利用する場合は、基板表面の表面粗さＲａを約１ｎｍ以下にする。その結果、組成が異なる接合界面層（ＡＩＬ）１４の厚さは、約１ｎｍ〜１０μｍ程度とする。
【０１３４】
拡散接合を利用する際は、材料や接合温度により、基板表面の表面粗さは粗くても良い。原子拡散を利用するために原子拡散して組成勾配が異なる接合界面層（ＡＩＬ）１４の厚さは、約１ｎｍ〜１０μｍ程度である。
【０１３５】
エピタキシャル成長層１２は、ＩＶ族元素半導体、ＩＩＩ―Ｖ族化合物半導体、及びＩＩ−ＶＩ族化合物半導体の群から選ばれる少なくとも１種類もしくは複数種類を備えていても良い。
【０１３６】
エピタキシャル成長層１２は、シリコンカーバイド、窒化ガリウム、シリコン、窒化アルミニウム、及び酸化ガリウムの群から選ばれる少なくとも１種類もしくは複数種類を備えていても良い。
【０１３７】
また、ＳｉＣエピタキシャル成長層としては、４Ｈ−ＳｉＣ、６Ｈ−ＳｉＣ、２Ｈ−ＳｉＣ、若しくは３Ｃ−ＳｉＣのいずれかの材料で構成されていても良い。
【０１３８】
基板１０は、焼結体、ＢＮ、ＡｌＮ、Ａｌ2Ｏ3、Ｇａ2Ｏ3、ダイヤモンド、カーボン、及びグラファイトの群から選ばれる少なくとも１種類もしくは複数種類を備えていても良い。
【０１３９】
ここで、焼結体は、ＩＶ族元素半導体、ＩＩＩ―Ｖ族化合物半導体、及びＩＩ−ＶＩ族化合物半導体の群から選ばれる少なくとも１種類もしくは複数種類の焼結体を備えていても良い。また、焼結体は、シリコンカーバイド、窒化ガリウム、シリコン、窒化アルミニウム、及び酸化ガリウムの群から選ばれる少なくとも１種類もしくは複数種類の焼結体を備えていても良い。
【０１４０】
ＳｉＣエピタキシャル成長層１２は、例えば、４Ｈ−ＳｉＣからなり、４度未満のオフ角を備えていても良い。
【０１４１】
基板（ＳｉＣ焼結体）１０の厚さは、例えば、約２００μｍ〜約５００μｍであり、ＳｉＣエピタキシャル成長層１２の厚さは、例えば、約４μｍ〜約１００μｍである。
【０１４２】
本技術を適用した一実施の形態に係る半導体基板構造体（ウェハ）１の模式的鳥瞰構成（接合界面層を備える例）は、図１７（ｂ）に示すように、基板１０と、基板１０と接合されるエピタキシャル成長層１２とを備え、基板とエピタキシャル成長層は、接合界面層１４を介して接合される。
【０１４３】
ここで、接合界面層１４は、金属層を備えていても良い。
【０１４４】
ここで、金属層は、Ａｌ、Ｃｏ、Ｎｉ、Ｎｂ、Ｍｏ、Ｒｕ、Ｒｈ、Ｐｄ、Ａｇ、Ｔａ、Ｗ、Ｒｅ、Ｏｓ、Ｉｒ、Ｐｔ、及びＡｕの群から選ばれる少なくとも１種類もしくは複数種類を備えていても良い。
【０１４５】
接合界面層１４は、ＩＶ族元素半導体、ＩＩＩ―Ｖ族化合物半導体、及びＩＩ−ＶＩ族化合物半導体の群から選ばれる少なくとも１種類もしくは複数種類のアモルファスを備えていても良い。
【０１４６】
また、接合界面層は、シリコンカーバイド、窒化ガリウム、シリコン、窒化アルミニウム、及び酸化ガリウムの群から選ばれる少なくとも１種類もしくは複数種類のアモルファスを備えていても良い。
【０１４７】
（ＳｉＣエピタキシャルウェハ）
ＳｉＣエピタキシャル成長層１２は、例えば、４Ｈ−ＳｉＣからなり、４度未満のオフ角を備えていても良い。基板（ＳｉＣ焼結体）１０の厚さは、例えば、約２００μｍ〜約５００μｍであり、ＳｉＣエピタキシャル成長層１２の厚さは、例えば、約４μｍ〜約１００μｍである。
【０１４８】
（結晶構造例）
ＳｉＣエピタキシャル成長層１２に適用可能な４Ｈ−ＳｉＣ結晶のユニットセルの模式的鳥瞰構成は、図１８（ａ）に示すように表され、４Ｈ−ＳｉＣ結晶の２層部分の模式的構成は、図１８（ｂ）に示すように表され、４Ｈ−ＳｉＣ結晶の４層部分の模式的構成は、図１８（ｃ）に示すように表される。
【０１４９】
また、図１８（ａ）に示す４Ｈ−ＳｉＣの結晶構造のユニットセルを（０００１）面の真上から見た模式的構成は、図１９に示すように表される。
【０１５０】
図１８（ａ）〜図１８（ｃ）に示すように、４Ｈ−ＳｉＣの結晶構造は、六方晶系で近似することができ、１つのＳｉ原子に対して４つのＣ原子が結合している。４つのＣ原子は、Ｓｉ原子を中央に配置した正四面体の４つの頂点に位置している。これらの４つのＣ原子は、１つのＳｉ原子がＣ原子に対して［０００１］軸方向に位置し、他の３つのＣ原子がＳｉ原子に対して［０００−１］軸側に位置している。図１８（ａ）において、オフ角θは例えば、約４度以下である。
【０１５１】
［０００１］軸及び［０００−１］軸は六角柱の軸方向に沿い、この［０００１］軸を法線とする面（六角柱の頂面）が（０００１）面（Ｓｉ面）である。一方、［０００−１］軸を法線とする面（六角柱の下面）が（０００−１）面（Ｃ面）である。
【０１５２】
また、［０００１］軸に垂直であり、かつ（０００１）面の真上から見た場合において六角柱の互いに隣り合わない頂点を通る方向がそれぞれ、ａ１軸［２−１−１０］、ａ２軸［−１２−１０］及びａ３軸［−１−１２０］である。
【０１５３】
図１９に示すように、ａ１軸とａ２軸との間の頂点を通る方向が［１１−２０］軸であり、ａ２軸とａ３軸との間の頂点を通る方向が［−２１１０］軸であり、ａ３軸とａ１軸との間の頂点を通る方向が［１−２１０］軸である。
【０１５４】
六角柱の各頂点を通る上記６本の軸の各間において、その両側の各軸に対して３０°の角度で傾斜していて、六角柱の各側面の法線となる軸がそれぞれ、ａ１軸と［１１−２０］軸との間から時計回りに順に、［１０−１０］軸、［１−１００］軸、［０−１１０］軸、［−１０１０］軸、［−１１００］軸及び［０１−１０］軸である。これらの軸を法線とする各面（六角柱の側面）は、（０００１）面及び（０００−１）面に対して直角な結晶面である。
【０１５５】
本実施の形態に係る半導体基板構造体を備えるパワー半導体装置は、ＳｉＣ系、Ｓｉ系、ＧａＮ系、ＡｌＮ系、酸化ガリウム系のＩＧＢＴ、ダイオード、ＭＯＳＦＥＴ、サイリスタのいずれかを備えていても良い。
【０１５６】
本実施の形態に係る半導体基板構造体を備えるパワー半導体装置は、ワンインワンモジュール、ツーインワンモジュール、フォーインワンモジュール、シックスインワンモジュール、セブンインワンモジュール、エイトインワンモジュール、トゥエルブインワンモジュール、又はフォーティーンインワンモジュールのいずれかの構成を備えていても良い。
【０１５７】
本実施の形態によれば、高温下でも安定な界面構造を有する半導体基板構造体及びこの半導体基板構造体を備えるパワー半導体装置を提供することができる。
【０１５８】
本実施の形態によれば、材料の制約を無くすことができ、低コスト化や所望の物性を獲得可能な半導体基板構造体及びこの半導体基板構造体を備えるパワー半導体装置を提供することができる。
【０１５９】
本実施の形態に係る半導体基板構造体によれば、ＳｉＣ単結晶基板上にＳｉＣエピタキシャル成長層を形成する代わりに、常温接合技術や拡散接合技術を用いて、任意の基板とＳｉＣエピタキシャル成長層とを貼り合わせて接合させるため、エピタキシャル成長層と基板との組合せの範囲を広げることができる。
【０１６０】
本実施の形態に係る半導体基板構造体によれば、基板材料としては、高コストなＳｉＣ単結晶基板の代わりに例えば、低コストなＳｉＣ多結晶基板やカーボン基板を利用可能である。
【０１６１】
また、本実施の形態に係る半導体基板構造体によれば、所望の特性を有する基板とＳｉＣエピタキシャル成長層との組合せが可能となるので、パワー半導体装置の特性を向上可能である。具体的には、熱膨張係数や熱伝導率や電気伝導率や機械的特性を所望の組合せにすることができるため、パワー半導体装置のスイッチング特性や、耐熱性や機械的信頼性を向上可能である。
【０１６２】
また、本実施の形態に係る半導体基板構造体及びこの半導体基板構造体を備えるパワー半導体装置によれば、常温接合技術や拡散接合技術を用いて、任意の基板と完成したＳｉＣエピタキシャル成長層とを貼り合わせて接合させるため、工程の期間短縮が可能である。また、任意の基板と完成したＳｉＣエピタキシャル成長層とを組合せることができるので、製造歩留まりを向上可能である。
【０１６３】
[その他の実施の形態]
上記のように、いくつかの実施の形態について記載したが、開示の一部をなす論述及び図面は例示的なものであり、限定するものであると理解すべきではない。この開示から当業者には様々な代替実施の形態、実施例及び運用技術が明らかとなろう。
【０１６４】
このように、本実施の形態は、ここでは記載していない様々な実施の形態等を含む。
【産業上の利用可能性】
【０１６５】
本実施の形態の半導体基板構造体及びこの半導体基板構造体を備えるパワー半導体装置は、ＩＧＢＴモジュール、ダイオードモジュール、ＭＯＳモジュール（Ｓｉ、ＳｉＣ、ＧａＮ、ＡｌＮ、酸化ガリウム）等の各種の半導体モジュール技術に利用することができ、電気自動車（ハイブリッド車を含む）・電車・産業用ロボット等の動力源として利用される電動モータを駆動するインバータ回路用パワーモジュール、また、太陽電池・風力発電機その他の発電装置（とくに自家発電装置）が発生する電力を商用電源の電力に変換するインバータ回路用パワーモジュール等幅広い応用分野に適用可能である。
【符号の説明】
【０１６６】
１…半導体基板構造体、１０…基板、１０ＧＦ…グラファイト基板、１０ＳＢ…ＳｉＣ焼結体、１２…ＳｉＣエピタキシャル成長層、１４・・・接合界面層、１４Ｓ…接合界面層（アモルファスＳｉＣ）、１４Ｍ…接合界面層（金属層）、２１…パワー半導体装置（ＳｉＣ−ＳＢＤ）、３１…パワー半導体装置（ＳｉＣ−ＴＭＯＳＦＥＴ）、パワー半導体装置（ＳｉＣ−ＭＯＳＦＥＴ）、５００…多結晶体（ＳｉＣ焼結体）製造装置、９４０…ＳｉＣ多結晶体材料、ＧＳ（ＧＳ１・ＧＳ２・ＧＳ３・…・ＧＳｎ）…グラファイトシート、Ｓ…ソース端子、Ｄ…ドレイン端子、Ｇ…ゲート端子、Ａ…アノード端子、Ｋ…カソード端子
【図１】
2019210161.tif 000003
【図２】
2019210161.tif 000004
【図３】
2019210161.tif 000005
【図４】
2019210161.tif 000006
【図５】
2019210161.tif 000007
【図６】
2019210161.tif 000008
【図７】
2019210161.tif 000009
【図８】
2019210161.tif 000010
【図９】
2019210161.tif 000011
【図１０】
2019210161.tif 000012
【図１１】
2019210161.tif 000013
【図１２】
2019210161.tif 000014
【図１３】
2019210161.tif 000015
【図１４】
2019210161.tif 000016
【図１５】
2019210161.tif 000017
【図１６】
2019210161.tif 000018
【図１７】
2019210161.tif 000019
【図１８】
2019210161.tif 000020
【図１９】
2019210161.tif 000021